(57)【要約】【課題】  柔らかく繊細な天然調の柾目模様を簡単に形成できる模様付け手段等を提供する。【解決手段】  長短等の差のあるフィラメントの集束体を添毛や植毛でベース材の模様付け面に密生させることにより、又はベース材に所定間隔毎に接合固定した長繊維層を不均等長に切断することにより、塗料吸収保持能の大きい高吸収帯と塗料吸収保持能の小さい低吸収帯とをストライプ状に形成した柾目模様付け用模様付け材。木目付け塗料を塗布した被加工材に対して、前記の模様付け材を備えた模様付け具を軽く押しつけてほぼ直線的に摺動させ、柾目模様を形成する模様付け方法。【選択図】          図４
2006015326.tif 000002
【特許請求の範囲】
【請求項１】
フィラメントの集束体であるファイバーをベース材の模様付け面に密生させた柾目模様付け用の模様付け材であって、
前記模様付け面においては、模様付け面に対するファイバーの密生形態の相違に基づき、塗料吸収保持能の大きい高吸収帯と塗料吸収保持能の小さい低吸収帯とを交互にストライプ状に形成したことを特徴とする模様付け材。
【請求項２】
前記高吸収帯と低吸収帯とにおけるファイバーの密生形態の相違が以下のいずれか１以上に該当することを特徴とする請求項１に記載の模様付け材。
（１）高吸収帯ではベース材の模様付け面の凸起部分にファイバーを密生させており、低吸収帯ではベース材の模様付け面の凹陥部分にファイバーを密生させている。
（２）高吸収帯では密生したファイバーが長毛であり、低吸収帯では密生したファイバーが短毛である。
（３）高吸収帯では密生したファイバーが柔軟な性状であり、低吸収帯では密生したファイバーが硬質な性状である。
【請求項３】
前記ファイバーを、添毛又は植毛の手法により密生させていることを特徴とする請求項１又は請求項２に記載の模様付け材。
【請求項４】
前記ファイバーがループ状に添毛又は植毛されていることを特徴とする請求項１〜請求項３のいずれかに記載の模様付け材。
【請求項５】
柾目模様付け用の模様付け材であって、ベース材にフィラメントの集束体である長繊維からなる長繊維層を重ねて所定間隔の接合線Ｐ沿いに接合すると共に、
接合線Ｐ間における一方の接合線Ｐに偏した切断線Ｐｙ沿いに前記長繊維層を切断することにより、あるいは、接合線Ｐ間における一方の接合線Ｐに偏した切断線Ｐｙ沿いに前記ベース材及び長繊維層を破線状態で間欠的に切断することにより、
ベース材に長繊維層を重ねた側の模様付け面において、比較的長い長繊維が起毛して塗料吸収保持能の大きい高吸収帯と、比較的短い短繊維が起毛して塗料吸収保持能の小さい低吸収帯とを交互にストライプ状に形成したことを特徴とする模様付け材。
【請求項６】
前記ベース材と長繊維層とが、接合線Ｐに沿うベース材裏面側への折り込み部の形成によって接合されていることを特徴とする請求項５に記載の模様付け材。
【請求項７】
前記ベース材が弾性的に伸縮可能な材料あるいは収縮化処理が可能な材料からなり、かつ、前記模様付け材が以下の（１）又は（２）の工程を含んで形成されていることを特徴とする請求項５又は請求項６に記載の模様付け材。
（１）ベース材が弾性的に伸縮可能な材料からなる場合において、ベース材を接合線Ｐに対する交差方向へ伸長させた状態において長繊維層を接合線Ｐ沿いに接合させ、その後、ベース材の伸長状態を解消させる。
（２）ベース材が収縮化処理が可能な材料からなる場合において、前記ベース材と長繊維層との接合後に、又は長繊維層の前記切断処理の後に、ベース材を収縮処理させる。
【請求項８】
前記長繊維層が、捲縮長繊維層、トウから開繊された長繊維層、フラットヤーンの長繊維層あるいはスプリットヤーンの長繊維層であることを特徴とする請求項５〜請求項７のいずれかに記載の模様付け材。
【請求項９】
柾目模様の模様付けを行うための模様付け具であって、請求項１〜請求項８のいずれかに記載の模様付け材を、そのまま、手作業用具として用いるものであることを特徴とする模様付け具。
【請求項１０】
柾目模様の模様付けを行うための模様付け具であって、把持部を備える模様付け具に請求項１〜請求項８のいずれかに記載の模様付け材を設けたものであることを特徴とする模様付け具。
【請求項１１】
柾目模様の模様付けを行うための模様付け具であって、請求項１〜請求項８のいずれかに記載の模様付け材をベルト状に構成して回転ローラー間に張架したことを特徴とする模様付け具。
【請求項１２】
被加工材に柾目模様を付与するための模様付け方法であって、少なくとも以下の工程を含むことを特徴とする模様付け方法。
（１）被加工材に対して、ベースカラー塗料を塗布したもとで、又はベースカラー塗料を塗布することなく、木目付け塗料を一様にあるいは一定の部位に塗布する塗布工程。
（２）被加工材の上記塗料塗布面に対して請求項９〜請求項１１のいずれかに記載の模様付け具を軽く押しつけてほぼ直線的に摺動させることにより、柾目模様を形成する模様付け工程。
【請求項１３】
前記模様付け工程の後に、柾目模様の乾燥を待って、透明塗料を塗布する後工程を行うことを特徴とする請求項１２に記載の模様付け方法。
【請求項１４】
請求項１２又は請求項１３に記載の模様付け方法によって得られる柾目模様材であって、柾目の大模様の境界部がぼかし状態にあり、かつ柾目の大模様を構成する色彩帯中に、微細な柾目小模様が更に表現された天然調の柾目模様を有することを特徴とする柾目模様材。
【発明の詳細な説明】
【技術分野】
【０００１】
本発明は模様付け材、模様付け具、模様付け方法及び柾目模様材に関し、更に詳しくは、柔らかく繊細な天然調の柾目模様を簡単に形成できる模様付け材と、この模様付け材を用いて構成される模様付け具と、この模様付け具を利用して被加工材に柾目模様の模様付けを行う模様付け方法と、この方法により得られる柾目模様材に関する。
【背景技術】
【０００２】
柾目模様や板目模様等の木目模様の塗装は安らぎのある自然な感じを与えるため、家具や建築物の内外壁面等に好んで表現されている。従来、このような木目模様の塗装は、下記の従来技術１〜従来技術３に例示するような方法で行われていた。
【０００３】
従来技術１：柾目模様の模様付けを行うべき被加工材をサンドペーパー等で表面処理した後、例えば淡色木質色彩のベースカラー塗料を塗布して、柾目模様の地色層を構成する。次いで、木目刷毛を用いて、例えば濃色木質色彩の木目付け塗料を塗布し、柾目模様を形成する。この柾目模様を良く乾燥させた後、透明なラッカースプレー等を塗布して、表面に光沢を持たせることもある。
【０００４】
上記した従来の模様付け具である木目刷毛とは、多数の直線状剛毛を先端を揃えてブラシのように植付けた刷毛状形態の塗装具であって、地色層上に木目付け塗料を縞模様状に塗装するためのものである。そして更に、柾目模様部と地色層との境界部をぼかすための「ぼかし刷毛」と称する道具や、微細な柾目小模様を表現するための「木目櫛」と称する道具等も用いて、柾目模様に自然な木質感を出そうとしていた。
【０００５】
【特許文献１】特開昭５９−６２３６８号公報  従来技術２：上記の特許文献１には、着色材を吸収可能な基材の表面に、後で塗布する着色剤の吸収を阻止する働きを有する模様層を形成した後、その表面に着色剤又は着色剤添加塗料を塗布してワイビング仕上げを行い、更に上塗り塗料を塗布する化粧材の製造方法が開示されている。この方法を利用すれば、上記の模様層の形成形態によって、基材の表面に木目模様の模様付けを行うことが可能であると考えられる。
【０００６】
【特許文献２】特開昭５０−８５６３７号公報  従来技術３：上記の特許文献２には、底面が円筒側面の一部を構成し且つこの底面に同心円の多数本の弧からなる模様の突起を具え且つエラストマー材料から出来ている塗装用具を使用し、予め塗装面の所々に供給されている塗料を、上記塗装用具を上記円筒軸と直角な方向に底面を塗装面に沿って移動せしめて擦るようにならすことにより、板目模様に類似する濃淡模様を塗装面に形成する方法が開示されている。
【発明の開示】
【発明が解決しようとする課題】
【０００７】
しかし、上記の従来技術１においては、ブラシのように直線状の剛毛を植付けた木目刷毛を用いるので、柔らかな天然調の柾目模様を表現することが困難であった。そして、その欠点を補うために「ぼかし刷毛」や「木目櫛」を使用する場合には、工程数が多くなり煩雑な作業を強いられた。
【０００８】
次に、上記の従来技術２においては、例えば木目の大模様を構成する色彩帯中に微細な木目小模様が更に表現されたような、繊細な天然調の木目模様を表現することが困難であった。
【０００９】
更に、上記の従来技術３においては、底面に同心円の多数本の弧からなる模様の突起を具える塗装用具の使用要領が複雑微妙であり、板目模様を良好に仕上げるためには、かなりの熟練を要した。又、上記の従来技術２と同様に、板目の大模様を構成する色彩帯中に微細な板目小模様を更に表現すると言う繊細な天然調の板目模様は、塗装用具の構成上、困難であった。
【００１０】
そこで本発明は、簡単に、かつ熟練を要することなく、柔らかく繊細な天然調の柾目模様を表現できる模様付け手段と模様付け方法を提供し、又、その結果物たる柾目模様材を提供することを、解決すべき技術的課題とする。
【課題を解決するための手段】
【００１１】
（第１発明の構成）
上記課題を解決するための本願第１発明の構成は、フィラメントの集束体であるファイバーをベース材の模様付け面に密生させた柾目模様付け用の模様付け材であって、前記模様付け面においては、模様付け面に対するファイバーの密生形態の相違に基づき、塗料吸収保持能の大きい高吸収帯と塗料吸収保持能の小さい低吸収帯とを交互にストライプ状に形成した、模様付け材である。
【００１２】
ここにおいてファイバーを「密生させた」とは、ベース材の模様付け面上に、非常に多数のファイバーを高密度で突出させている状態を言う。
【００１３】
（第２発明の構成）
上記課題を解決するための本願第２発明の構成は、前記第１発明に係る高吸収帯と低吸収帯とにおけるファイバーの密生形態の相違が以下のいずれか１以上に該当する、模様付け材である。
（１）高吸収帯ではベース材の模様付け面の凸起部分にファイバーを密生させており、低吸収帯ではベース材の模様付け面の凹陥部分にファイバーを密生させている。
（２）高吸収帯では密生したファイバーが長毛であり、低吸収帯では密生したファイバーが短毛である。
（３）高吸収帯では密生したファイバーが柔軟な性状であり、低吸収帯では密生したファイバーが硬質な性状である。
【００１４】
（第３発明の構成）
上記課題を解決するための本願第３発明の構成は、前記第１発明又は第２発明に係るファイバーを、添毛又は植毛の手法により密生させている、模様付け材である。
【００１５】
（第４発明の構成）
上記課題を解決するための本願第４発明の構成は、前記第１発明〜第３発明のいずれかに係るファイバーがループ状に添毛又は植毛されている、模様付け材である。
【００１６】
（第５発明の構成）
上記課題を解決するための本願第５発明の構成は、柾目模様付け用の模様付け材であって、ベース材にフィラメントの集束体である長繊維からなる長繊維層を重ねて所定間隔の接合線Ｐ沿いに接合すると共に、接合線Ｐ間における一方の接合線Ｐに偏した切断線Ｐｙ沿いに前記長繊維層を切断することにより、あるいは、接合線Ｐ間における一方の接合線Ｐに偏した切断線Ｐｙ沿いに前記ベース材及び長繊維層を破線状態で間欠的に切断することにより、ベース材に長繊維層を重ねた側の模様付け面において、比較的長い長繊維が起毛して塗料吸収保持能の大きい高吸収帯と、比較的短い短繊維が起毛して塗料吸収保持能の小さい低吸収帯とを交互にストライプ状に形成した、模様付け材である。
【００１７】
（第６発明の構成）
上記課題を解決するための本願第６発明の構成は、前記第５発明に係るベース材と長繊維層とが、接合線Ｐに沿うベース材裏面側への折り込み部の形成によって接合されている、模様付け材である。
【００１８】
（第７発明の構成）
上記課題を解決するための本願第７発明の構成は、前記第５発明又は第６発明に係るベース材が弾性的に伸縮可能な材料あるいは収縮化処理が可能な材料からなり、かつ、前記模様付け材が以下の（１）又は（２）の工程を含んで形成されている、模様付け材である。
（１）ベース材が弾性的に伸縮可能な材料からなる場合において、ベース材を接合線Ｐに対する交差方向へ伸長させた状態において長繊維層を接合線Ｐ沿いに接合させ、その後、ベース材の伸長状態を解消させる。
（２）ベース材が収縮化処理が可能な材料からなる場合において、前記ベース材と長繊維層との接合後に、又は長繊維層の前記切断処理の後に、ベース材を収縮処理させる。
【００１９】
（第８発明の構成）
上記課題を解決するための本願第８発明の構成は、第５発明〜第７発明のいずれかに係る長繊維層が、捲縮長繊維層、トウから開繊された長繊維層、フラットヤーンの長繊維層あるいはスプリットヤーンの長繊維層である、模様付け材である。
【００２０】
（第９発明の構成）
上記課題を解決するための本願第９発明の構成は、柾目模様の模様付けを行うための模様付け具であって、第１発明〜第８発明のいずれかに係る模様付け材を、そのまま、手作業用具として用いるものである、模様付け具である。
【００２１】
（第１０発明の構成）
上記課題を解決するための本願第１０発明の構成は、柾目模様の模様付けを行うための模様付け具であって、把持部を備える模様付け具に第１発明〜第８発明のいずれかに係る模様付け材を設けたものである、模様付け具である。
【００２２】
（第１１発明の構成）
上記課題を解決するための本願第１１発明の構成は、柾目模様の模様付けを行うための模様付け具であって、第１発明〜第８発明のいずれかに係る模様付け材をベルト状に構成して回転ローラー間に張架した、模様付け具である。
【００２３】
（第１２発明の構成）
上記課題を解決するための本願第１２発明の構成は、被加工材に柾目模様を付与するための模様付け方法であって、少なくとも以下の工程を含む、模様付け方法である。
（１）被加工材に対して、ベースカラー塗料を塗布したもとで、又はベースカラー塗料を塗布することなく、木目付け塗料を一様にあるいは一定の部位に塗布する塗布工程。
（２）被加工材の上記塗料塗布面に対して第９発明〜第１２発明のいずれかに係る模様付け具を軽く押しつけてほぼ直線的に摺動させることにより、柾目模様を形成する模様付け工程。
【００２４】
以上の第１２発明において、「木目付け塗料を一様に塗布する」とは、被加工材の表面の全面に木目付け塗料を塗布することを言い、必ずしも被加工材の表面の全面にムラなく均一に塗布することを意味しない。又、「木目付け塗料を一定の部位に塗布する」とは、被加工材の表面に、ランダムなパターンで、又は完成予定の柾目模様にほぼ合致するパターンで、木目付け塗料を塗布することを言う。いずれの場合にも模様付け具の塗料吸収保持能（換言すれば吸収塗料徐放能）により、結果的に良好な柾目模様が形成される。
【００２５】
（第１３発明の構成）
上記課題を解決するための本願第１３発明の構成は、前記第１２発明に係る模様付け工程の後に、柾目模様の乾燥を待って、透明塗料を塗布する後工程を行う、模様付け方法である。
【００２６】
（第１４発明の構成）
上記課題を解決するための本願第１４発明の構成は、第１２発明又は第１３発明に係る模様付け方法によって得られる柾目模様材であって、柾目の大模様の境界部がぼかし状態にあり、かつ、柾目の大模様を構成する色彩帯中に、微細な柾目小模様が更に表現された天然調の柾目模様を有する、柾目模様材である。
【発明の効果】
【００２７】
（第１発明の効果）
第１発明に係る模様付け材は、模様付け面に対するファイバーの密生形態の相違に基づき、塗料吸収保持能の大きい高吸収帯と塗料吸収保持能の小さい低吸収帯とをベース材の模様付け面に交互にストライプ状に形成したものである。従って、一定の要領で使用すれば、高吸収帯と低吸収帯との塗料吸収保持能の差異により、容易に柾目模様を表現できる。
【００２８】
又、これらの高吸収帯と低吸収帯とは、フィラメントの集束体であるファイバーをベース材の模様付け面に密生させたものである。従って、第１に、表現される柾目模様は、作業者の熟練を要することなく、自ずから柔らかな天然調のものとなる。第２に、高吸収帯においても低吸収帯においても、作業者の熟練を要することなく、自ずから微細な柾目小模様が表現された繊細な天然調の柾目模様となる。第３に柾目模様の境界部も、作業者の熟練を要することなく、自ずから「ぼかし」状態となる。
【００２９】
（第２発明の効果）
高吸収帯と低吸収帯とにおける塗料吸収保持能の差異は、第２発明の（１）〜（３）のいずれか１以上の構成により実現することができる。（１）の構成による場合は、高吸収帯におけるファイバーが低吸収帯よりも高く突出した凸起部分より密生しているので、塗料との接触度合いが高く、よって塗料吸収保持能が大きい。（２）の構成による場合は、密生したファイバーが、高吸収帯では低吸収帯よりも長毛であるため、塗料との接触度合いが高く、かつ塗料の吸収容量が大きく、よって塗料吸収保持能が大きい。（３）の構成による場合は、密生したファイバーが、高吸収帯では低吸収帯よりも柔軟な性状であるため、塗料膨潤性に富み、よって塗料吸収保持能が大きい。
【００３０】
（第３発明の効果）
模様付け材のベース材に対してファイバーを密生させる方法は任意であるが、添毛又は植毛の手法により密生させるのが、より好ましい。
【００３１】
（第４発明の効果）
模様付け材に密生させるファイバーは、フィラメントの集束体である限りにおいて任意に構成することができるが、ループ状のファイバーであることが、ファイバーの塗料吸収保持能を増大させるために特に好ましい。
【００３２】
（第５発明の効果）
第５発明に係る模様付け材は、接合線Ｐ間の片側に偏った切断線Ｐｙ沿いに所定の要領で切断された長繊維層により、比較的長い繊維が起毛した高吸収帯と、比較的短い繊維が起毛した低吸収帯とを、ベース材の模様付け面に交互にストライプ状に形成したものである。従って第１発明の模様付け材と同様に、高吸収帯と低吸収帯との塗料吸収保持能の差異により、容易に柾目模様を表現できる。
【００３３】
又、これらの高吸収帯と低吸収帯とは、フィラメントの集束体である長繊維をベース材の模様付け面に密に接合させたものであるため、第１発明の模様付け材と同様に、表現される柾目模様は、作業者の熟練を要することなく、自ずから柔らかな天然調のものとなる。又、高吸収帯においても低吸収帯においても、作業者の熟練を要することなく、自ずから微細な柾目小模様が表現された繊細な天然調の柾目模様となる。更に、柾目模様の境界部も、作業者の熟練を要することなく、自ずから「ぼかし」状態となる。
【００３４】
なお、上記した長繊維層を切断する「所定の要領」とは、第１に、単に長繊維層のみを切断することであり、第２に、ベース材及び長繊維層を破線状態で間欠的に切断することである。第２の切断形態として、ベース材及び長繊維層を破線状態で間欠的に切断した場合には、次のような効果を期待できる。
【００３５】
まず、長繊維層を破線状態で間欠的に切断することにより、交互にストライプ状に形成された高吸収帯及び低吸収帯自体が、それぞれ比較的長い繊維又は比較的短い繊維の起毛に基づく微小な刷毛単位の間欠的な破線状の連続によって構成されることになる。その結果、模様付け材をベース材の長手方向（高吸収帯及び低吸収帯が交互に配列する方向）に対してクロスする方向へ摺動させる際に、微小な刷毛単位の毛先がこの方向においても動き易くなり、塗料の吸収保持と自然な感じの柾目模様の形成とに一層有利である。
【００３６】
次に、併せてベース材も破線状態で間欠的に切断することにより、個々の微小な刷毛単位をそれぞれサポートするベース材部分が一定限度の変形性（変位性）を持つ。そのため、塗料を含浸した際、微小な刷毛単位が塗料液の接着力（表面張力）によって相互に集束し易くなる。しかも、その集束の程度にランダムな大小差（粗密の差）が出る。その結果、例えば春材や秋材による木目に似た濃淡模様を形成し易くなる。
【００３７】
（第６発明の効果）
ベース材に対し接合線Ｐに沿って長繊維層を接合するに当たり、その接合方法は限定されないが、第６発明のように、ベース材裏面側への折り込み部の形成によって接合することが特に好ましい。長繊維層を接合部は柾目模様の形成に対して不適当な固形部を形成し易いが、第６発明の接合方法によって、この接合部が模様付け面に対する裏側面に位置することになるので、柾目模様の形成を阻害しない。更にこのような接合方法であると、長繊維層の切断により繊維が自然に起毛し易く、高吸収帯と低吸収帯との機能を高めると共に、模様付け材を繰り返し使用しても繊維の起毛状態が維持され易く、模様付け材の耐久性が優れる。
【００３８】
（第７発明の効果）
第７発明においては、（１）又は（２）のいずれの場合にも、結果的にベース材における接合線Ｐの間隔が縮むので、高吸収帯と低吸収帯との起毛した繊維が倒伏して起毛前の状態に戻ろうとしても、これが阻止される。従って、繊維の起毛状態が特に維持され易く、前記第６発明の効果が一層顕著に発揮される。
【００３９】
（第８発明の効果）
長繊維層の種類は限定されないが、例えば第８発明に規定するように、捲縮長繊維層、トウから開繊された長繊維層、フラットヤーンの長繊維層、スプリットヤーンの長繊維層等が好ましく例示される。
【００４０】
（第９発明の効果）
柾目模様の模様付けを行う模様付け具の最もシンプルな形態として、第１発明〜第８発明のいずれかに係る模様付け材をそのまま手作業用具として用いる場合を挙げることができる。
【００４１】
従来、シート状の布に芯材をくるみ込んだ、「タンポ」と称する手作業用模様付け具が使用されているが、タンポは第９発明の模様付け具のようなファイバーを密生させていないし、高吸収帯と低吸収帯とを交互にストライプ状に形成した構成も備えていない。
【００４２】
（第１０発明の効果）
柾目模様の模様付けを行うための模様付け具の実用的な一形態として、把持部を備える模様付け具に第１発明〜第８発明のいずれかに係る模様付け材を設けたものを例示することができる。即ち、例えば前記従来の「木目刷毛」の如き道具において、その刷毛先の部分に上記の模様付け材を設けた構成である。
【００４３】
（第１１発明の効果）
柾目模様の模様付けを行うための模様付け具の高効率な一形態として、第１発明〜第８発明のいずれかに係る模様付け材をベルト状に構成して、回転ローラー間に張架したものを例示することができる。この場合、模様付け材におけるストライプ状の高吸収帯と低吸収帯とは、ベルトの長手方向に沿って形成される。
【００４４】
（第１２発明の効果）
第１２発明の模様付け方法において、少なくとも木目付け塗料を一様にあるいは一定の部位に塗布した塗料塗布面に対して、模様付け具を軽く押しつけて、ほぼ直線的に摺動させると、模様付け具の高吸収帯では木目付け塗料が大きく吸収され、一方低吸収帯では木目付け塗料が余り吸収されないので、容易に柾目模様が形成される。
【００４５】
そして、高吸収帯及び低吸収帯ではファイバーをベース材の模様付け面に密生させているので、形成される柾目模様は前記のように柔らかく繊細な天然調の柾目模様となり、柾目模様の境界部も「ぼかし」状態となる。
【００４６】
又、第１２発明の模様付け方法は、基本的には前記の塗布工程と模様付け工程のみからなり、使用する道具類は模様付け具のみであるため、工程数が非常に少なくて済み、作業内容も簡単である。又、熟練を要する作業は含まれない。しかも第９発明〜第１１発明に係る模様付け具を使用するので、柔らかく繊細な天然調の柾目模様を簡単に形成することができる。
【００４７】
（第１３発明の効果）
上記した第１２発明の模様付け方法においては、模様付け工程の後に、柾目模様の乾燥を待って透明塗料を塗布する後工程を更に行うことが一層好ましい。
【００４８】
（第１４発明の効果）
上記した第１２発明又は第１３発明の模様付け方法によって得られる柾目模様材は、柾目の大模様の境界部がぼかし状態にあり、かつ、柾目の大模様を構成する色彩帯中に微細な柾目小模様が更に表現された、柔らかく繊細な天然調の柾目模様を有するので、従来には見られない高付加価値の柾目模様材を安価に提供することができる。
【発明を実施するための最良の形態】
【００４９】
次に、本願の第１発明〜第１４発明を実施するための形態を、その最良の形態を含めて説明する。以下において、単に「本発明」と言う時は、本願の各発明を一括して指している。
【００５０】
〔第１の模様付け材〕
本発明に係る第１の模様付け材は、柾目模様付け用であって、フィラメントの集束体であるファイバーをベース材の模様付け面に密生させ、かつ、この模様付け面においては、塗料吸収保持能の大きい高吸収帯と塗料吸収保持能の小さい低吸収帯とを交互にストライプ状に形成したものである。このような構成を備える限りにおいて、模様付け材の形状、構成、サイズ等は全く限定されない。
【００５１】
このような第１の模様付け材において、模様付け面、即ちフィラメントの集束体であるファイバーを密生させた面は、ベース材の片面に設けても良いし、ベース材の表裏両面に設けても良い。
【００５２】
上記のファイバーとしては、例えば、多数のフィラメントを集束させ又は撚合わせた糸状又は紐状のファイバーが挙げられる。糸状又は紐状のファイバーの形態としては、例えば先端がバラけた房状を呈するファイバーも使用できるが、先端がＵ字状に折り返されたループ状のファイバーが、塗料を吸収保持する能力が大きいために、特に好ましい。
【００５３】
ベース材の構成及びベース材におけるファイバーの構成形態は限定されない。例えば、ベース材は木製、プラスチック製、ゴム製等であっても良いが、柔軟なシート材、とりわけ織物地が好ましい。
【００５４】
ベース材におけるファイバーの構成形態は、例えば、上記の各種のベース材に、多数のファイバーを任意の手法によって密生させた形態とすることができる。ベース材に多数のファイバーを密生させる手法として、特に添毛又は植毛の手法が好ましい。とりわけ、添毛の手法が、織物機械を応用して容易に作製できる点、ファイバーが脱落しない点等から、特に好ましい。
【００５５】
ここにおいて「添毛の手法」とは、タオル地、絨毯地等に見られる、いわゆる添毛織物（パイルファブリック）の手法を言い、織物の実質を構成する緯糸と経糸の他に房状のファイバーからなる毛羽やループ状のファイバーからなる輪奈を形成すべき緯糸又は経糸を用いることにより、毛織物の表面に毛羽や輪奈を密生させる手法を言う。又、「植毛の手法」とは、木製、プラスチック製、ゴム製のベース材あるいは柔軟なシート状のベース材に対して、植え込み又は接着等の手段で多数のファイバーを密生させる手法を言う。
【００５６】
以上の添毛の手法又は植毛の手法において、密生させるファイバーとしては、ループ状のものが特に好ましい。
【００５７】
〔高吸収帯と低吸収帯〕
本発明に係る模様付け材の特徴点の一つは、その模様付け面において、塗料吸収保持能の大きい高吸収帯と、塗料吸収保持能の小さい低吸収帯とをストライプ状に、即ち交互にかつ略平行な帯状に形成した点である。
【００５８】
上記した高吸収帯と低吸収帯との塗料吸収保持能の大小の差異は、例えば以下の（１）〜（３）のいずれかの構成、より好ましくはこれらの内の２以上の構成の組み合わせ、とりわけ好ましくは（１）〜（３）の全ての構成の組み合わせに基づいて実現できる。個々の構成の内、特に有効な構成は（１）であり、次に有効な構成は（２）である。（３）の構成のみでは、必ずしも十分な塗料吸収保持能の差異が得られないこともある。
【００５９】
（１）高吸収帯ではベース材の模様付け面の凸起部分にファイバーを密生させており、低吸収帯ではベース材の模様付け面の凹陥部分にファイバーを密生させている。この場合、ベース材には、高吸収帯に該当する凸起部分と、低吸収帯に該当する凹陥部分とが、交互にかつ略平行な帯状に形成されていることになる。ベース材がシート状の材料である場合は、凸起部分と凹陥部分とは、シート状材料の厚みの差によって構成することができる。
【００６０】
（２）高吸収帯では密生させたファイバーが長毛であり、低吸収帯では密生させたファイバーが短毛である。この場合において、長毛のファイバーは同時に、相対的により多数のフィラメントを集束した太いファイバーとし、短毛のファイバーは同時に、相対的により少数のフィラメントを集束した細いファイバーとすることも好ましい。
【００６１】
（３）高吸収帯では密生させたファイバーが柔軟な性状であり、低吸収帯では密生させたファイバーが硬質な性状である。この構成のためには、例えば、高吸収帯に密生させるファイバーには柔軟なフィラメントからなるものを用い、低吸収帯に密生させるファイバーには比較的硬質のフィラメントからなるものを用いることができる。又、高吸収帯及び低吸収帯に密生させるファイバーとして同質で同形態のファイバーを用い、低吸収帯のファイバーに対しては硬化性樹脂（例えば、熱硬化性樹脂）の塗布及び硬化処理を行うと言う方法も、採用することができる。
【００６２】
〔第２の模様付け材〕
本発明に係る第２の模様付け材は、柾目模様付け用であって、ベース材にフィラメントの集束体である長繊維からなる長繊維層を重ねて所定間隔の接合線Ｐ沿いに接合すると共に、
（ａ）接合線Ｐ間における一方の接合線Ｐに偏した切断線Ｐｙ沿いに前記長繊維層を切断することにより、あるいは、
（ｂ）接合線Ｐ間における一方の接合線Ｐに偏した切断線Ｐｙ沿いに前記ベース材及び長繊維層を破線状態で間欠的に切断することにより、
ベース材に長繊維層を重ねた側の模様付け面において、比較的長い長繊維が起毛して塗料吸収保持能の大きい高吸収帯と、比較的短い短繊維が起毛して塗料吸収保持能の小さい低吸収帯とを交互にストライプ状に形成したものである。このような構成を備える限りにおいて、模様付け材の形状、構成、サイズ等は全く限定されない。
【００６３】
このような第２の模様付け材において、模様付け面、即ちベース材に対して上記のように長繊維層を重ねて所定の加工を行った面は、ベース材の片面に設けても良いし、ベース材の表裏両面に設けても良い。
【００６４】
上記において、接合線Ｐに沿ったベース材と長繊維層の接合方法は限定されず、例えば接着、熱融着等の方法を任意に採用することができるが、特に好ましい方法が、前記「第６発明の効果」欄で述べた理由から、ベース材と長繊維層とを、接合線Ｐに沿うベース材裏面側への折り込み部の形成によって接合する、と言う方法である。
【００６５】
上記のフィラメントの集束体である長繊維の種類は限定されないが、例えば、捲縮長繊維、トウから開繊された長繊維、フラットヤーンの長繊維あるいはスプリットヤーンの長繊維を好ましく使用できる。
【００６６】
「捲縮長繊維」とは、フィラメントが捲いたり縮んだりしている長繊維であって、予め捲縮している羊毛や、繊維形成後に捲縮化処理を施した繊維等が含まれる。トウから開繊された長繊維も、これと類似した形態を持つ。これらの長繊維は、繊維層が嵩高くなり、塗料を多量に含むことができる。
【００６７】
「フラットヤーン」とは、フィルムを細いテープ状にスリットし、延伸させたものを言う。又、「スプリットヤーン」とは、熱可塑性フィルムを樹脂の配向方向と直交する方向にかき分けて、繊維状となったフィルムが編み目状に接合されているものを言う。
【００６８】
ベース材の構成は限定されないが、不織布（例えばスパンボンド法で形成された不織布）、樹巣フィルム、合成繊維や天然繊維からなる織物地等の柔軟なシート材が好ましい。一方、前記した第７発明のような場合には、ベース材が弾性的に伸縮可能な材料あるいは収縮化処理が可能な材料からなる必要がある。ここにおいて収縮化処理の内容は限定されないが、例えば樹脂製ベース材の熱収縮等が好ましく例示される。
【００６９】
第２の模様付け材における高吸収帯と低吸収帯との全体的な構成は、上記したベース材に対する長繊維の接合方法や長繊維層の切断による高吸収帯と低吸収帯との起毛等の点を除き基本的に第１の模様付け材の場合と同様であり、高吸収帯及び低吸収帯の作用・効果も基本的に同様である。
【００７０】
〔模様付け具〕
本発明に係る模様付け具は、柾目模様の模様付けを行うためのものであって、上記の模様付け材を何らかの形態で利用する限りにおいて、模様付け具の形状、構成及びサイズ等は限定されない。
【００７１】
最も簡易な構成の模様付け具は、上記した模様付け材を、そのまま、手作業用具として用いるものである。又、模様付け具の代表的な一形態として、把持部を備える模様付け具に上記した模様付け材を設けたものを例示することができる。更に、模様付け具の他の代表的な一形態として、上記した模様付け材をベルト状に構成して、回転ローラー間に張架したものを例示することができる。
【００７２】
上記以外の模様付け具の形態として、塗装ライン方向を真横に横切る方向に、かつ、被加工材の塗装面から数ミリメートル〜数センチメートル浮かした位置に、支持板を垂直に又は斜めにして横架させ、この支持板における被加工材に面した端部に模様付け材を取り付ける、と言う形態を例示することができる。この場合、模様付け材の取り付けの形態は、模様付け材が支持板における被加工材に面した端部を（断面形状観察において）Ｕ字形あるいはＪ字形に覆うようにして、支持板に密着しあるいは弛みを持たせて取り付けることができる。
【００７３】
〔模様付け方法〕
本発明に係る模様付け方法は、被加工材に柾目模様を付与する方法であって、少なくとも以下の塗布工程と模様付け工程とを含む。模様付け工程の後に、以下の後工程を行っても良い。
【００７４】
塗布工程においては、被加工材に対して、ベースカラー塗料を塗布したもとで、又はベースカラー塗料を塗布することなく、木目付け塗料を一様に、あるいは一定の部位に塗布する。ここにおいて被加工材の種類は限定されないが、窯業系サイディング、押出成形板、珪カル板、石綿スレート板、金属サイディングを含む金属板、プラスチック板、ガラス板、木板等を例示することができる。
【００７５】
上記の「ベースカラー塗料」とは柾目模様における柾目の間隙部分の色彩を表現する所望の色彩の塗料を言い、「木目付け塗料」とは、柾目模様における柾目の色彩を表現する所望の色彩の塗料を言う。従って、ベースカラー塗料と木目付け塗料とは、異種の色彩であるか、あるいは同種の色彩であっても、少なくとも濃淡の差のある色彩である必要がある。
【００７６】
ベースカラー塗料と木目付け塗料の色彩としては、いわゆる木質感のある茶色〜褐色系統の色彩も好ましいが、かならずしもこのような色彩に限定されず、グレーないし黒色系統、赤色系統、青色系統、緑色系統等の任意の系統の色彩を採用することができる。木質感のある系統の色彩でなくても、ある意味で、天然調の優れた柾目模様を表現することは、可能である。
【００７７】
ベースカラー塗料と木目付け塗料とは、組成物としてのコンポジションを特段に限定されない。
【００７８】
例えばベースカラー塗料の組成として、公知の各種の平滑塗料（ペイント）の組成を採用できるし、その場合、溶剤系塗料、水系塗料のいずれでも可能である。但し、下地にベースカラーとなる色を付けるためには、塗料の隠蔽率は８０％以上であることが良く、より好ましくは隠蔽率が９０％以上であることが良く、ベースカラー塗料層を薄膜で形成する場合には隠蔽率が９５％以上であることが良い。ここで言う「隠蔽率」は、ＪＩＳ  Ｋ５６００−４−１又はＪＩＳ  Ｋ５６００−４−２の測定方法（厚み１００μｍにて測定）での隠蔽率である。
【００７９】
木目付け塗料に関しては、平滑塗料にあっては塗布厚みによって濃淡が現れる塗料であることが必要である。木目付け塗料は、例えば、厚い部分で２００μｍ（最大で５００μｍ程度）、薄い部分で１０μｍ程度に塗られる。塗料の性状としては、木目付け塗料を塗布した際の厚い塗布部分の隠蔽率が５０〜９０％程度になるのが良い。
【００８０】
この隠蔽率が中程度となる塗料を組成するためには、塗料中の顔料成分の重量を示すＰＷＣが０．１〜１．０％程度であることが好ましい。例えば、固形分が５０％のクリヤー塗料（樹脂だけ）１００重量部に対して顔料成分を２０％含むエナメル塗料を２〜４重量部混合することができる。この場合、ＰＷＣの計算値は０．３９〜０．７７％である。
【００８１】
なお、塗布工程においては、前処理として被加工材の表面にサンドペーパー処理等を行っても良い。又、ベースカラー塗料を塗布する場合は、塗布したベースカラー塗料を乾燥させてから、木目付け塗料を塗布することが好ましい。
【００８２】
模様付け工程においては、被加工材の塗料塗布面に対して前記の模様付け具を軽く押しつけて、ほぼ直線的に摺動させることにより、被加工材の表面に柾目模様を形成する。この工程は、塗布工程で塗布した木目付け塗料が乾燥・固化する前に行う必要がある。その際、模様付け具は、そのストライプ状の高吸収植毛部と低吸収植毛部とが摺動方向と平行になるように保持する必要がある。
【００８３】
上記の「摺動させる」とは、被加工材に対して模様付け具を相対的に摺動させることを言う。従って、模様付け具が、模様付け材をそのまま手作業用具として用いるものである場合や、把持部を備える模様付け具である場合等には、定置され又はコンベア上を連続的に搬送される被加工材に対して、手作業により模様付け具を摺動させることができる。
【００８４】
模様付け具が回転ローラー間に張架したベルトである場合には、例えば、コンベア上を連続的に搬送される被加工材に対して、回転ローラーによって被加工材の搬送方向とは逆方向へ循環駆動されるベルト状の模様付け具を、軽く押しつける位置で摺動させることができる。被加工材の搬送速度とベルト状の模様付け具の循環駆動速度が同一でない場合には、被加工材の搬送方向と同方向にベルト状の模様付け具を循環駆動させても良い。
【００８５】
上記の「ほぼ直線的に摺動」とは、模様付け具と被加工材とが摺動方向に対する交差方向へのある程度のランダムな位置ズレを連続的に伴いながら摺動しても良いことを意味する。天然調の柾目模様が直線的なストライプ模様ではない点を考慮すれば、このような「ほぼ直線的」な摺動により、緩やかな曲がりの繰返しを伴う縞模様状の柾目模様を形成することが、むしろ好ましい。
【００８６】
後工程においては、模様付け工程の後、柾目模様が乾燥してから、透明塗料を塗布する。透明塗料としては、光沢のあるもの、あるいは光沢のないものを使用できるが、後者の方が好ましい。透明な塗料の光沢を無くするために、例えば実施例で示すように、つや消し剤を添加することもあり得る。つや消し剤として、ステアリン酸アルミニウム、微粉シリカ等を例示することができる。
【００８７】
透明塗料は、固形分として樹脂分だけを含むクリヤー塗料や、少量の顔料を含む（５重量％以内が好ましい）ものを利用できる。その塗布量は４０〜７０ｇ／ｍ２  程度が適当である。
【００８８】
〔柾目模様材〕
本発明に係る柾目模様材は、被加工材に対する上記模様付け方法の実施によって得られるものである点、柾目の大模様の境界部がぼかし状態にある点、柾目の大模様を構成する色彩帯中に、微細な柾目小模様が更に表現された天然調の柾目模様を有する点、等を特徴とする。
【００８９】
このような柾目模様材としては、被加工材の材質又は構成の面からは、窯業系サイディング、押出成形板、珪カル板、石綿スレート板、金属サイディングを含む金属板、プラスチック板、ガラス板、木板等を例示することができる。柾目模様材の用途の面からは、建築用において外壁材、内壁材、天井材、床材、外構の部材等を例示することができ、土木構築物の仕上げ材にも利用可能である。その他の分野では、什器の部材、車両の内装材にも利用可能である。
【実施例】
【００９０】
（実施例１：第１の模様付け材）
図１に斜視図を示し、図２にそのＸ−Ｘ断面の部分拡大図を示す模様付け材１は、図示省略の織組織を持つ柔軟なシート材２をベース材としている。このシート材２の平面形状はほぼ長方形であり、そのサイズは縦方向が約２０ｃｍ、横方向が約１０ｃｍである。
【００９１】
シート材２には、やや厚さが大きく凸起した部分２ａと、やや厚さが小さく凹陥した部分２ｂとが交互にストライプ状に形成されており、かつ、これらの部分２ａ、２ｂの表面には、多数のフィラメントを撚り糸状に集束したループ形状のファイバー３が、シート材２の織組織に織込まれた添毛組織（パイル織り組織）の状態で、それぞれ密生している。
【００９２】
凸起した部分２ａに密生させたファイバー３はポリエステルフィラメントからなり、比較的長く（ループが大きく）、かつ柔軟であるが、凹陥した部分２ｂに密生させたファイバー３はナイロンフィラメントからなり、比較的短く（ループが小さく）、かつ樹脂バインダーを用いてやや硬質に固められている。その結果、凸起した部分２ａでは柔軟で大きなループ状のファイバー３が高く盛り上がり、塗料吸収保持能の大きい高吸収帯４を構成している。一方、凹陥した部分２ｂではやや硬質の小さなループ状のファイバー３が低く座屈し、塗料吸収保持能の小さい低吸収帯５を構成している。
【００９３】
なお、図示はしないが、実施例１の変更例として、シート材が全体に平坦な厚さに形成され（上記のような凸起した部分２ａと凹陥した部分２ｂとの区別がなく）、そのようなシート材上に、上記と同様の比較的長く（ループが大きく）かつ柔軟なファイバー３を密生させた部分と、比較的短く（ループが小さく）かつ樹脂バインダーを用いてやや硬質に固められたファイバー３を密生させた部分とが交互にストライプ状に形成された構成が考えられる。
【００９４】
（実施例２）
上記の模様付け材１を用いて、以下の模様付け方法を実施した。即ち、柾目模様を付与するための被加工材として押出成形板を選び、まずその表面をワイヤーブラシにより清掃処理した後、下塗りとして反応硬化型の溶剤系プライマーを４０〜６０ｇ／ｍ２  となるように被加工材表面の全面に塗装した。
【００９５】
次に、その上に、下記組成の淡色木質色彩のベースカラー塗料を、５０〜６０ｇ／ｍ２  となるように塗布した。「添加剤」は、湿潤剤、分散剤、消泡剤、造膜助剤及び防腐・防カビ剤である。
【００９６】
〔ベースカラー塗料の組成〕
アクリルウレタン樹脂系の合成樹脂エマルション    ７０重量％
（固形分  ５０％）
顔料                                            ２０重量％
添加剤                                          １０重量％
次に、塗布したベースカラー塗料を十分に乾燥させた後、濃色木質色彩で下記の組成を持つ木目付け塗料を被加工材表面の全面に、３０〜５０ｇ／ｍ２  となるように、ほぼ一様に塗布（配り塗り）した。「添加剤」は、湿潤剤、分散剤、消泡剤、造膜助剤及び防腐・防カビ剤である。
【００９７】
〔木目付け塗料の組成〕
アクリルウレタン樹脂系の合成樹脂エマルション    ９６重量％
（固形分  ５０％）
顔料                                              １重量％
添加剤                                            ３重量％
そして、上記の木目付け塗料の塗布後、木目付け塗料が十分な流動状態を保っているうちに、作業者が実施例１に係る模様付け材１を、植毛面を下側にした状態で手に持って被加工材表面に軽く押しつけ、前記した要領でほぼ直線的に摺動させた。
【００９８】
その結果、被加工材表面のうち、模様付け材１の高吸収植毛部４が摺動したライン上の部分では、木目付け塗料の大部分が高吸収植毛部４に吸収され、ベースカラー塗料がほぼ露出した。一方、模様付け材１の低吸収植毛部５が摺動したライン上の部分では、木目付け塗料が余り吸収されずに被加工材表面に残り、濃色木質色彩の柾目を構成した。そのため、ベースカラー塗料の露出部と柾目部とが縞模様状に形成され、全体として柾目模様の模様付けが行われた。上記のように３０〜５０ｇ／ｍ２  塗布した木目付け塗料の内、模様付け後に被加工材表面に残留した木目付け塗料は１０〜２０ｇ／ｍ２  であった。
【００９９】
なお、上記した所定の要領での「ほぼ直線的な摺動」のために、緩やかな曲がりの繰返しを伴う柾目模様が形成された。又、高吸収植毛部４と低吸収植毛部５とが上記のようなファイバー３の植毛であることから、柾目模様におけるベースカラー塗料の露出部と柾目部との境界部は自ずからボカシ状態となっており、更に、柾目の大模様を構成する帯状のベースカラー塗料の露出部と柾目部との各々の内部においては微細な柾目小模様が更に表現されていた。
【０１００】
最後に、下記の組成のクリヤー塗料を被加工材表面に４５〜５５ｇ／ｍ２  となるように塗布した。
【０１０１】
〔クリヤー塗料の組成〕
アクリルウレタン樹脂系の合成樹脂エマルション    ９３重量％
（固形分  ５０％）
顔料                                              ５重量％
つや消し剤                                        ２重量％
このようにして、柔らかく繊細な天然調の柾目模様を模様付けした柾目模様材６の写真を、図３に示す。
【０１０２】
（実施例３：第２の模様付け材の第１の形態）
図４に示す第２の模様付け材７について、最初に、その製造工程の概要を図５に基づいて説明する。
【０１０３】
まず、図５（ａ）に示すように、熱可塑性の樹脂フィルムからなるベース材８に対して、捲縮長繊維からなる長繊維層９を重ねる。そして、この積層体に対して、多数の折り込み接合用の治具１０を、所定の相互間隔を以て接合線Ｐ沿いに、ベース材８における長繊維層９を重ねた側から食い込ませる。図５（ａ）において治具１０は針状に図示されているが、これは、奥行き方向に長いストレートな平板状の治具１０の側面図を示すものである。
【０１０４】
治具１０の作用により、図５（ｂ）に示すように、ベース材８と長繊維層９との積層体に接合線Ｐに沿う折り込み部１１が形成されるので、この折り込み部に例えば加熱下の挟着圧縮等の適当な手段を施し、折り込み部１１においてベース材８と長繊維層９を接合させる。こうすると、図示のように、長繊維層９は上向きに反り返った状態となる。
【０１０５】
次いで、図５（ｃ）に示すように、接合線Ｐ間における一方の接合線Ｐに偏った切断線Ｐｙ沿いに長繊維層９を切断する。これにより、比較的長い長繊維が起毛した高吸収帯１２と比較的短い短繊維が起毛した低吸収帯１３とが、ベース材８上に交互にストライプ状に形成され、図４に示すような第２の模様付け材７を得る。
【０１０６】
図４に示す模様付け材７においては、高吸収帯１２と低吸収帯１３とが、やや傾斜した配向を以てストライプ状に形成されているが、これらを正確に図の垂直方向又は水平方向に配向するストライプ状に形成しても良い。又、柾目模様に変化性を持たせるために、、例えば図４における上半分の部分では右側へやや傾斜した配向を以てストライプ状に形成し、図４における上下中央部で折り返されて、図４における下半分の部分では逆の側へやや傾斜した配向を以てストライプ状に形成しても良い。
【０１０７】
（実施例４：第２の模様付け材の第２の形態）
図６に、第２の模様付け材１４の要部（長繊維層の形態）を示す。この模様付け材１４において、詳しく図示はしないが、前記の実施例３と同様に、ベース材（図示省略）に対して捲縮長繊維からなる長繊維層１５を重ね、所定間隔の接合線Ｐ沿いに接合している。この例では、図４の場合と異なり、各接合線Ｐは平仮名の「く」の字状に屈曲して形成されている。
【０１０８】
そして、接合線Ｐ間における一方の接合線Ｐに偏した切断線Ｐｙ沿いに、長繊維層１５とベース材とを破線状態で間欠的に切断することにより、ベース材の模様付け面において、比較的長い長繊維が起毛して塗料吸収保持能の大きい高吸収帯１６と、比較的短い短繊維が起毛して塗料吸収保持能の小さい低吸収帯１７とを、交互に「く」の字のストライプ状に形成している。
【０１０９】
上記のように、長繊維層１５は切断線Ｐｙ沿いに破線状態で間欠的に切断されているので、高吸収帯１６と低吸収帯１７とはそれぞれ、比較的長い繊維又は比較的短い繊維の起毛に基づく微小な高吸収帯刷毛単位１６ａ又は低吸収帯刷毛単位１７ａの間欠的な破線状の連続によって構成され、これらの高吸収帯刷毛単位１６ａ相互間や、低吸収帯刷毛単位１７ａ相互間には、繊維が起毛していない非起毛部１８が介在する。このような長繊維層１５の構成形態とすることの効果は、「第５発明の効果」の欄で前記した通りである。
【産業上の利用可能性】
【０１１０】
本発明によって、家具や建築物の内外壁面材等に、柔らかく繊細な天然調の柾目模様を、熟練を要することなく、安価にかつ簡単に形成することができる。
【図面の簡単な説明】
【０１１１】
【図１】実施例１に係る模様付け材の斜視図である。
【０１１２】
【図２】図１のＸ−Ｘ断面の部分拡大図である。
【０１１３】
【図３】実施例に係る柾目模様材の写真である。
【０１１４】
【図４】実施例に係る模様付け材の平面図である。
【０１１５】
【図５】実施例に係る模様付け材の製造工程を示す図である。
【０１１６】
【図６】実施例に係る模様付け材の斜視図である。
【符号の説明】
【０１１７】
１          模様付け材
２          シート材
２ａ        凸起した部分
２ｂ        凹陥した部分
３          ファイバー
４          高吸収帯
５          低吸収帯
６          柾目模様材
７          模様付け材
８          ベース材
９          長繊維層
１１        折り込み部
１２        高吸収帯
１３        低吸収帯
１４        模様付け材
１５        長繊維層
１６        高吸収帯
１６ａ      高吸収帯刷毛単位
１７        低吸収帯
１７ａ      低吸収帯刷毛単位
１８        非起毛部
【図１】
2006015326.tif 000003
【図２】
2006015326.tif 000004
【図３】
2006015326.tif 000005
【図４】
2006015326.tif 000006
【図５】
2006015326.tif 000007
【図６】
2006015326.tif 000008